ПОГРУЖНОЙ МНОГОСТУПЕНЧАТЫЙ ЦЕНТРОБЕЖНЫЙ НАСОС

Полезная модель относится к машиностроению и может быть использована в производстве погружного оборудования, работающего в агрессивных средах, в частности в пластовой жидкости, которая представляет собой смесь нефти, попутной воды и нефтяного газа.
Известны многоступенчатые центробежные насосы, ступени которых выполнены из цериевобористого чугуна с ферритной основой (Животовский И.С., Смойловская А.А. Лопастные насосы для абразивных гидросмесей, М.: Машиностроение, 1978 г. с 77)
Данная ступень обладает низкой износостойкостью пары трения - рабочее колесо - опорный элемент, что снижает период эксплуатации насосного агрегата в скважине.
Известна также ступень центробежного насоса, выполненная из легированного чугуна типа нирезист (Агеев Ш.Р., Григорян Е.Е.: Энциклопедический справочник лопастных насосов для добычи нефти, Пермь, 2007 г., с 171))
Данная ступень также подвержена сильному износу трущихся поверхностей, таких как ступица рабочего колеса -направляющий аппарат, что ведет к частому подъему установки для замены изношенных деталей.
Технической задачей полезной модели является создание ступени центробежного насоса повышенной износостойкости.
Данная задача решается тем, что в погружном многоступенчатом центробежном насосе, содержащем входной модуль, спускной и обратный клапана и насосные секции, состоящие из собранных на валу ступеней, согласно полезной модели ступени выполнены из чугуна марки GH 190, содержащего углерод, кремний, марганец, никель, медь, хром, серу, фосфор при следующем соотношении компонентов (в процентах массы)
углерод 3,25...3,70
кремний 1,80...2,2
марганец 0,50...0,70
никель 0,10...0,30
медь 0,20...0,50
хром 0,10...0,20
сера не более 0,15
фосфор не более 0,10
На фиг.1 изображен погружной многоступенчатый центробежный насос, фиг.2 таблица испытаний ступеней из различных марок чугуна в некоррозионной среде, фиг 3 график скорости изнашивания при испытаниях ступеней из цериевобористого чугуна и чугуна марки GH-190
Погружной многоступенчатый центробежный насос содержит входной модуль 1, спускной и обратный клапана 2, 3, монтируемые в насосно компрессорных трубах над насосными секциями 4. Ступень насоса, состоящая из рабочего колеса 5 и направляющего аппарата 6, которые подвержены наибольшему износу в процессе перекачки пластовой жидкости с образованием каверн и сквозных отверстий из за крупных включений и наносов, твердость которых по шкале Мооса 5-5,5. Насосная ступень выполнена из чугуна марки GH 190, содержащего углерод, кремний, марганец, никель, медь, хром, серу, фосфор при следующем соотношении компонентов (в процентах массы)
углерод 3,25...3,70
кремний 1,80...2,2
марганец 0,50...0,70
никель 0,10...0,30
медь 0,20...0,50
хром 0,10...0,20
сера не более 0,15
фосфор не более 0,10
Чугун GH 190 имеет более высокие механические свойства по сравнению с цериевобористым чугуном СЧ03Ц015.
Сравнительные испытания ступеней, выполненных из чугуна марки GH-190 и ступеней из нирезиста и цериевобористого чугуна, показали, повышенную износостойкость заявляемой ступени, что позволит увеличить наработку на отказ погружного многоступенчатого центробежного насоса и межремонтный период эксплуатации min. в два раза.